СПОСОБ ПОЛУЧЕНИЯ НИЗКОУГЛЕРОДИСТОГО ФЕРРОХРОМА

2
2
3
Способ получения низкоуглеродистого феррохрома, включающий в себя подачу в первый ковш с рудноизвестковым расплавом хроморудных материалов кремнистого восстановителя в количествах, обеспечивающих получение шлака с основностью (CaO+MgO)/SiO=1,5-1,9 и содержание кремния в металле 1,5-8 мас.%, затем перелив этого металла во второй ковш со шлаком и металлом, полученным путем смешивания рудноизвесткового расплава с кремнистым восстановителем и твердой добавкой, отличающийся тем, что в состав шихтовых материалов первого, ковша входят металлические хромсодержащие отходы собственного производства в количестве 1-5% от общей массы шихтовых материалов; в получаемом шлаке содержится 4-8, мас.% AlO; соотношение шихтовых компонентов второго ковша подбирают таким образом, чтобы после их смешения с содержимым первого ковша основность получаемого шлака составляла 1,7-2,0; после смешивания компонентов двух ковшей расплав подвергают дополнительным переливам из ковша в ковш еще от 2 до 5 раз.